(57)【要約】【課題】簡単な工程で製造できる帯電防止性、耐擦傷性及び抗菌性を併せもつハードコートシート、フィルム等の積層体の提供。【解決手段】基材上に、帯電防止層およびハードコート層がこの順に積層された帯電防止ハードコート積層体であって、帯電防止層は導電性高分子、帯電防止剤および導電性金属酸化物から選択される一種以上を含む層であり、ハードコート層は抗菌剤を含んだ活性エネルギー線により硬化した樹脂組成物からなる層であり、ＪＩＳ  Ｌ  １０９４により計測した摩擦帯電圧が、１０００Ｖ以下である抗菌性帯電防止ハードコート積層体。【選択図】なし【特許請求の範囲】
【請求項１】
基材上に、帯電防止層およびハードコート層がこの順に積層された帯電防止ハードコート積層体であって、
前記帯電防止層は導電性高分子、帯電防止剤および導電性金属酸化物から選択される一種以上を含み、
前記ハードコート層は抗菌剤を含んだ活性エネルギー線により硬化した樹脂組成物からなり、
前記帯電防止ハードコート積層体は、ＪＩＳ  Ｌ  １０９４により計測した摩擦帯電圧が１０００Ｖ以下である
抗菌性帯電防止ハードコート積層体。
【請求項２】
前記ハードコート層の表面抵抗率が１０１３Ω／□以上であることを特徴とする請求項１に記載の抗菌性帯電防止ハードコート積層体。
【請求項３】
前記ハードコート層の硬度が、鉛筆硬度Ｈ以上である請求項１または請求項２に記載の抗菌性帯電防止ハードコート積層体。
【請求項４】
前記基材がシートまたはフィルムである請求項１〜３のいずれか一つに記載の抗菌性帯電防止ハードコート積層体。
【請求項５】
基材上に、帯電防止層および抗菌性ハードコート層をこの順に積層することを特徴とする抗菌性帯電防止ハードコート積層体の製造方法。
【発明の詳細な説明】
【技術分野】
【０００１】
本発明は、帯電防止性を保持すると同時に、抗菌性を有するハードコート積層体に関する。
【背景技術】
【０００２】
ＰＥＴ、ＰＥ等のプラスチックフィルムやシートは種々の工業製品の表面保護用フィルムやタッチパネル等に幅広く使用されている。しかし、これらのフィルムやシートは摩擦等で帯電し易いという性質を有しており、そのため電子製品等においては帯電により悪影響を与えたり、また、その表面に塵やゴミが付着し易くなるといった問題があった。加えて、表面における耐擦傷性が低く、表面にキズが付き易いために、透明性が著しく低下するといった問題もあった。
上記帯電の問題を解決するためにフィルムやシートの表面上に導電層を形成させることが行われており、その改良が提案されている。
【０００３】
特許文献１には、帯電防止性と同時に塗膜表面の耐擦傷性に優れる帯電防止ハードコートフィルムとして、フィルム基材上に導電層を介してハードコート層が積層された帯電防止ハードコートフィルムであって、下層の前記導電層は導電性高分子及び所望によりバインダー樹脂を含む層であり、上層の前記ハードコート層は導電性高分子とハードコート成分を含み、硬度が鉛筆硬度３Ｈ以上となる層である帯電防止ハードコートフィルムが開示されている。
【０００４】
特許文献２には、４級アンモニウム塩使用のフィルム塗布用静電防止剤に関し、低湿度でも静電効果が満足でき、接着性の問題をも解決した、静電防止性フィルムコーティング剤を中間層としてプラスチックフィルムを張り合わせた静電防止性ラミネートフィルムが開示されている。
【０００５】
上述のように、帯電防止性と耐擦傷性共に問題解決する方法は提案されている。しかしながら、特許文献１では、特定組成の導電性ハードコート剤を作製する必要があり、特許文献２では、ラミネート工程が必要で作業が煩雑であった。
【０００６】
また、抗菌性機能を備えた積層体として、特許文献３には、抗菌性機能を備えたフィラーを含む樹脂層／高分子樹脂／金属蒸着層からなる金属蒸着積層体が開示されているがハードコート品ではない。特許文献４には、基材の一方の面にプライマー層、及びハードコート層を順次積層し、さらに抗菌機能、帯電防止機能等の機能を有する被覆層を設けたハードコートフィルム、が開示されている。しかし、３層以上の多層処理が必要であり、製造工程が煩雑であった。
【先行技術文献】
【特許文献】
【０００７】
【特許文献１】特開２００８−３１２０３号公報
【特許文献２】特開２００７−７０３９６号公報
【特許文献３】特開２００７−２１６６０８号公報
【特許文献４】特開２００３−２５４７８号公報
【発明の概要】
【発明が解決しようとする課題】
【０００８】
本発明は、簡単な工程で製造できる帯電防止性、耐擦傷性及び抗菌性を併せもつハードコートシート、フィルム等の積層体の提供を課題とする。
【課題を解決するための手段】
【０００９】
本発明は、上記課題を解決するため基材上へ、帯電防止層、抗菌性ハードコート層の順に積層することで、本発明を完成するに至った。本発明は、ハードコート層を抗菌素材含有の活性エネルギー線硬化樹脂とし、かつ、ハードコート層には帯電防止素材を含有させないことを主な特徴としている。
【００１０】
すなわち、本発明は、
（１）基材上に、帯電防止層およびハードコート層がこの順に積層された帯電防止ハードコート積層体であって、前記帯電防止層は導電性高分子、帯電防止剤および導電性金属酸化物から選択される一種以上を含み、前記ハードコート層は抗菌剤を含んだ活性エネルギー線により硬化した樹脂組成物からなり、前記帯電防止ハードコート積層体は、ＪＩＳ  Ｌ  １０９４により計測した摩擦帯電圧が１０００Ｖ以下である抗菌性帯電防止ハードコート積層体、
（２）前記ハードコート層の表面抵抗率が１０１３Ω／□以上であることを特徴とする上記（１）に記載の抗菌性帯電防止ハードコート積層体、
（３）前記ハードコート層の硬度が、鉛筆硬度Ｈ以上である上記（１）または（２）に記載の抗菌性帯電防止ハードコート積層体、
（４）前記基材がシートまたはフィルムである上記（１）〜（３）のいずれかに記載の抗菌性帯電防止ハードコート積層体、
（５）基材上に、帯電防止層およびハードコート層をこの順に積層することを特徴とする抗菌性帯電防止ハードコート積層体の製造方法、
に関するものである。
【発明の効果】
【００１１】
本発明によれば、帯電防止層、耐擦傷性及び抗菌性をもつハードコート層を積層することにより抗菌性帯電防止ハードコートのシート、フィルム及び成型物を比較的簡便に作製し提供することができる。帯電防止性、耐擦傷性により埃、キズが付きにくい積層体へ、さらに抗菌性をもたせることにより菌による表面汚れを防止できる積層体とした。また、本発明によれば、基材の形体を選ばず、基材の一部に抗菌性帯電防止ハードコート処理が可能となる。
【発明を実施するための形態】
【００１２】
本発明で使用する基材は、フィルム、シート、成型物等であり、特に限定されない。基材がシートまたはフィルムであれば、ハードコート層表面だけでなく基材の裏面も帯電防止効果を及ぼすものであり、厚手もしくは立体状の基材を使用した場合は、基材上のハードコート層表面にのみ帯電防止効果を及ぼす。基材の厚さに応じて徐々に帯電防止効果が基材の裏面まで及ばなくなり、厚さが０．５ｍｍを超えると帯電防止層の反対側基材面まで帯電防止効果を及ぼし難くなる。
本発明で使用する基材は、透明性および平滑性に優れるものが好ましく、例えば、ポリエチレンテレフタレート等のポリエステル樹脂、ポリメチルメタクリレート等のアクリル樹脂、ポリプロピレン樹脂、ポリカーボネート樹脂、ポリスチレン樹脂、ポリ塩化ビニル樹脂、ポリアミド樹脂、ポリイミド樹脂、ガラス等から形成されるシートまたはフィルムが挙げられる。また、帯電防止層が積層される面はハードコート剤の濡れが阻害されないように表面処理されていることが好ましい。
【００１３】
基材上に形成される帯電防止層は導電性高分子、帯電防止剤および導電性金属酸化物から選択される一種以上を含む。導電性高分子としては、例えば、既知の導電性高分子を使用することができ、具体的には以下に示すモノマーを重合させることにより製造された導電性高分子を挙げることができる。例えば、ピロール、Ｎ−メチルピロール、Ｎ−エチルピロール、Ｎ−フェニルピロール、Ｎ−ナフチルピロール、Ｎ−メチル−３−メチルピロール、Ｎ−メチル−３−エチルピロール、Ｎ−フェニル−３−メチルピロール、Ｎ−フェニル−３−エチルピロール、３−メチルピロール、３−エチルピロール、３−ｎ−ブチルピロール、３−メトキシピロール、３−エトキシピロール、３−ｎ−プロポキシピロール、３−ｎ−ブトキシピロール、３−フェニルピロール、３−トルイルピロール、３−ナフチルピロール、３−フェノキシピロール、３−メチルフェノキシピロール、３−アミノピロール、３−ジメチルアミノピロール、３−ジエチルアミノピロール、３−ジフェニルアミノピロール、３−メチルフェニルアミノピロール、３−フェニルナフチルアミノピロール等のピロール誘導体、アニリン、ｏ−クロロアニリン、ｍ−クロロアニリン、ｐ−クロロアニリン、ｏ−メトキシアニリン、ｍ−メトキシアニリン、ｐ−メトキシアニリン、ｏ−エトキシアニリン、ｍ−エトキシアニリン、ｐ−エトキシアニリン、ｏ−メチルアニリン、ｍ−メチルアニリン、ｐ−メチルアニリン等のアニリン誘導体、チオフェン、３−メチルチオフェン、３−ブチルチオフェン、３−ｎ−ペンチルチオフェン、３−ｎ−ヘキシルチオフェン、３−ｎ−ヘプチルチオフェン、３−ｎ−オクチルチオフェン、３−ｎ−ノニルチオフェン、３−ｎ−デシルチオフェン、３−ｎ−ウンデシルチオフェン、３−ｎ−ドデシルチオフェン、３−メトキシチオフェン、３−ナフトキシチオフェン、３，４−エチレンジオキシチオフェン等のチオフェン誘導体が挙げられ、好ましくは、ピロール、アニリン、チオフェンおよび３，４−エチレンジオキシチオフェン等が挙げられ、より好ましくは、ピロールが挙げられる。市販の導電性高分子分散液として入手でき、基材上に塗布乾燥、紫外線照射、電子線照射、加熱硬化することにより帯電防止層を形成することができる。
【００１４】
帯電防止剤としては、既知の界面活性剤、４級アンモニウム塩含有化合物、３級アミン含有化合物、カルボン酸含有化合物、リン酸含有化合物、スルホン酸含有化合物が挙げられ、コーティング剤に添加後、基材上に塗布乾燥することにより帯電防止層を形成することができる。市販の帯電防止コーティング剤として入手できる。
【００１５】
導電性金属酸化物としては、例えば、ＩＴＯ（酸化インジウムすず）、酸化亜鉛、二酸化チタン等が挙げられる。既知の方法で、基材上に薄膜として形成したものを、本発明に用いることができる。
【００１６】
ハードコート成分としては、活性エネルギー線、例えば、紫外線や電子線の照射を受けることによって架橋し硬化する光硬化性樹脂を含むものであればよい。組成的には、光硬化型モノマー及び／又は光硬化型プレポリマーと、必要に応じてその他の樹脂、溶剤、架橋剤、光重合開始剤等各種添加剤を含むものである。本発明では特に、導電性、帯電防止素材を添加する必要がないため、導電性をもたない光硬化樹脂となり、ハードコート層は導電性をもたない。
【００１７】
本発明では、導電性をもたないとは、帯電防止効果を奏するために必要とされる表面抵抗率が１０１２Ω／□を超えることを意味する。ハードコート成分として導電性、帯電防止素材を添加すると、ハードコート剤としての性能（流動性、均一性、表面平滑性、ポットライフ等）の低下を招き易くなるため、ハードコート剤には、導電性、帯電防止素材を添加しないことが好ましい。よって、ハードコート層の表面抵抗率は、一般的な光硬化樹脂と同じに１０１３Ω／□以上であることが好ましい。表面抵抗率の測定は、市販の測定器で計測することができる。
【００１８】
光硬化性樹脂としては、多官能性（メタ）アクリル系モノマー及び／又は多官能性（メタ）アクリル系プレポリマーを含むものであることが好ましい。多官能性（メタ）アクリル系モノマーは、分子内にアクリロイル基又はメタクリロイル基（以下、（メタ）アクリロイル基ともいう）を２以上有するモノマーである。特に、分子内に３個以上の（メタ）アクリロイル基を有するものを用いると、耐擦傷性に一層優れるので好ましい。多官能性（メタ）アクリル系モノマーとしては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、１，９−ノナンジオールジ（メタ）アクリレート、エトキシ化ビスフェノールＡジ（メタ）アクリレート、ネオペンチルグリコールジ（メタ）アクリレート、トリシクロデカンジメタノールジ（メタ）アクリレート、グリセリンジ（メタ）アクリレート、トリプロピレングリコールジ（メタ）アクリレート、エトキシ化イソシアヌル酸トリ（メタ）アクリレート、エトキシ化トリメチロールプロパントリ（メタ）アクリレート、トリメチロールプロパントリ（メタ）アクリレート、プロポキシ化トリメチロールプロパントリ（メタ）アクリレート、プロポキシ化ペンタエリスリトールテトラ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールヘキサ（メタ）アクリレート等の多官能性（メタ）アクリレートが挙げられる。このようなモノマーは、一種単独で用いても、また、二種以上を組み合わせて用いてもよい。また、多官能性（メタ）アクリル系プレポリマーとしては、例えばポリエステル（メタ）アクリレート系、エポキシ（メタ）アクリレート系、ウレタン（メタ）アクリレート系、ポリオール（メタ）アクリレート系などのいずれを用いることもできる。ポリエステル（メタ）アクリレート系プレポリマーは、例えば多価カルボン酸と多価アルコールの縮合によって得られる両末端に水酸基を有するポリエステルオリゴマーの水酸基を（メタ）アクリル酸でエステル化することにより得ることができる。また、多価カルボン酸にアルキレンオキシドを付加して得られるオリゴマーの末端の水酸基を（メタ）アクリル酸でエステル化することによっても得ることができる。エポキシ（メタ）アクリレート系プレポリマーは、例えば、比較的低分子量のビスフェノール型エポキシ樹脂又はノボラック型エポキシ樹脂のオキシラン環に、（メタ）アクリル酸を反応させてエステル化することにより得ることができる。ウレタン（メタ）アクリレート系プレポリマーは、例えば、ポリエーテルポリオールやポリエステルポリオールとポリイソシアネートの反応によって得られるポリウレタンオリゴマーを、（メタ）アクリル酸でエステル化することにより得ることができる。さらに、ポリオール（メタ）アクリレート系プレポリマーは、ポリエーテルポリオールの水酸基を（メタ）アクリル酸でエステル化することにより得ることができる。このような（メタ）アクリレート系プレポリマーは一種単独で用いてもよく、また二種以上を組み合わせて用いてもよい。
【００１９】
必要に応じて、硬化した樹脂組成物のＴｇを調整する目的で、ラジカル重合性不飽和結合を有するモノマーを含めてもよい。例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、トリデシル（メタ）アクリレート、ステアリル（メタ）アクリレート、ｎ−オクチル（メタ）アクリレート、ｉ−オクチル（メタ）アクリレート、２−エチルヘキシル（メタ）アクリレート、シクロヘキシル（メタ）アクリレート、ベンジル（メタ）アクリレート、ラウリル（メタ）アクリレート、２−メトキシエチル（メタ）アクリレート、メトキシトリエチレングリコール（メタ）アクリレート、テトラヒドロフルフリル（メタ）アクリレート、エチルカルビトール（メタ）アクリレート、フェノキシエチル（メタ）アクリレート等のアクリル酸又はメタクリル酸の置換基を有していてもよい炭素数１〜１８、好ましくは６〜１３のアルキルエステル、シクロアルキルエステル又は芳香族エステル、スチレン、（メタ）アクリロニトリル、或いは酢酸ビニル等が挙げられる。このような中でも、アクリロイル基を一つ有する単官能（メタ）アクリル系モノマーが好ましく、更に、単官能（メタ）アクリレート系モノマーが好ましい。また、特に、メチルメタクリレート、ｔ−ブチルメタクリレート、シクロヘキシルメタクリレートが好ましい。これらは、一種単独で用いても、二種以上を組み合わせて用いてもよい。
【００２０】
本発明において使用される抗菌剤は、一般的に市販され使用されている物であれば、使用できる。抗菌剤としては、無機系、有機系抗菌剤があり、無機系抗菌剤としては銀、銅、亜鉛などの金属とその化合物及びそれらの混合物を無機物に担持させたものが用いられる。担体としては、リン酸ジルコニウム、マグネシウムアルミノシリケート、リン酸アルミニウム、ケイ酸カルシウム、溶解性ガラス、リン酸亜鉛カルシウム、リン酸カルシウム、酸化チタン、球状シリカ、シリカゲル、超微粒子酸化亜鉛等が挙げられる。有機系抗菌剤は合成有機系と天然有機系とがあり、無機系に比べ臭気、持続性に劣る傾向があるが本発明に使用できるものである。
【００２１】
本発明の抗菌性帯電防止ハードコート積層体は、画像表示装置等埃や汚れ付着を嫌う用途で有効に使用できるため、本発明の積層体が透明であると用途が広がり好ましい。よって、帯電防止層及びハードコート層が透明であることが好ましい。
【００２２】
ハードコート成分としては、形成するハードコート層を鉛筆硬度Ｈ以上にし得るものが好ましい。積層体としてのハードコート層表面の鉛筆硬度は、使用する基材の材質、厚みに影響されることがあるため、ハードコート成分のみで積層体としてのハードコート層の鉛筆硬度は確定されないが、市販のエネルギー線硬化型ハードコート剤から選択して利用することができる。また、帯電防止層が接着補強の役割を成すことが期待されるため、ハードコート剤を基材へ直にコートする場合よりも、本発明では密着性に優れることが予想される。
【００２３】
導電性高分子または帯電防止剤を含む組成物による帯電防止層の形成は、該組成物を基材上にコーティングし、必要により乾燥を行うことにより達成される。基材へのコーティング方法は、特に限定されず、グラビア印刷、インクジェット印刷、ディッピング、スプレー、スピンコーター、ロールコーター、バーコーター等を用いてコーティングすることができる。
【００２４】
ハードコート層の形成は、ハードコート成分、所望により更なる成分、および必要に応じて溶媒を添加してハードコート液を調製した後、これを基材平面上に形成された帯電防止層上にコーティングし、必要により乾燥、活性エネルギー線照射処理を行うことにより達成される。基材帯電防止層へのコーティング方法は、特に限定されず、グラビア印刷、インクジェット印刷、ディッピング、スプレー、スピンコーター、ロールコーター、バーコーター等を用いてコーティングすることができる。
【００２５】
本発明のハードコート層の厚さは、０．５ｍｍを超えないことが好ましい。０．５ｍｍを超えると帯電防止効果が有効に発揮されないことがある。ハードコート層が０．５ｍｍを超えない場合は、帯電防止効果が有効に発揮される。また、帯電防止層とハードコート層との間、及び／又はハードコート層の上に積層した場合は、帯電防止層上の各層全体の厚さが０．５ｍｍを超えないことが好ましい。
【００２６】
本発明による積層体のハードコート層表面のＪＩＳ  Ｌ  １０９４により計測した摩擦帯電圧は１０００Ｖ以下である。１０００Ｖを超えると、静電防止効果が小さくなる。摩擦帯電圧は好ましくは２５０Ｖ以下であり、測定値が低ければ低いほど静電防止効果は確実なものとなる。
【実施例】
【００２７】
以下の実施例により本発明を詳しく説明する。但し、実施例により本発明を限定するものではない。なお、実施例、比較例中の部数や％は、断り書きがない限り、質量部、質量％を表す。
【００２８】
＜分散剤の調整＞
（１）分散液ａ
銀系抗菌剤２０部(東亞合成社製、商品名：ノバロンAG３０１)、分散剤１部（ビッグケミー社製、商品名：ＤＩＳＰＥＲＢＹＫ１０３)、酢酸エチル７９部を汎用混合機を用いて混合撹拌を行いスラリーを調製した。このスラリーをペイントシェーカーを用いて１時間練肉を行い銀系抗菌剤分散液ａを得た。
【００２９】
（２）分散液ｂ
有機系抗菌剤２０部(三愛石油社製、商品名：サンアイゾール２００)、分散剤６部（共栄社化学社製、商品名：ＵＣＲ-Ｄ３４)、酢酸エチル１０４部を汎用混合機を用いて混合撹拌を行いスラリーを調製した。このスラリーをペイントシェーカーを用いて１時間練肉を行い有機系抗菌剤分散液ｂを得た。
【００３０】
＜抗菌性ハードコーティング剤の調整＞
（１）抗菌性ハードコーティング剤Ａ
汎用ハードコーティング剤（東京インキ社製、商品名：ＵＶトップＨＣ１００）１００部、銀系抗菌剤分散液ａ３０部を汎用混合機を用いて混合撹拌を行い抗菌性ハードコーティング剤Ａを得た。抗菌性ハードコーティング剤Ａによるコート層の表面抵抗率は、１×１０１５Ω／□以上であった。
【００３１】
（２）抗菌性ハードコーティング剤Ｂ
汎用ハードコーティング剤（東京インキ社製、商品名：ＵＶトップＨＣ１００）１００部、有機系抗菌剤分散液ｂ２１．７部、酢酸エチル８．３部を汎用混合機を用いて混合撹拌を行い抗菌性ハードコーティング剤Ｂを得た。抗菌性ハードコーティング剤Ｂによるコート層の表面抵抗率は、１×１０１５Ω／□以上であった。
【００３２】
抗菌性ハードコーティング剤Ａ，Ｂによるコート層の表面抵抗率は、ＪＩＳ  Ｋ６９１１に準拠し、下記装置、条件により計測した。
（表面抵抗率の測定方法）
ポリエチレンテレフタレートフィルムの処理面上に抗菌性ハードコーティング剤ＡまたはＢをバーコーター＃８で塗布し、ドライヤーで揮発成分を留去後、８０Ｗ／ｃｍのエネルギーの高圧水銀灯を使用し照射距離１０ｃｍ，ライン速度１０ｍ／ｍｉｎで紫外線を照射してハードコートフィルムを作製し、高抵抗率計（三菱化学社製、ハイレスターＵＰ  型番：ＭＣＰ−ＨＴ４５０  条件：プルーブ：ＵＲ−１００  印加電圧：５００Ｖ
時間：１分）により計測した。
【００３３】
実施例１
厚さ１００μｍのポリエチレンテレフタレート（以下、ＰＥＴ）フィルム（ユニチカ社製、商品名：エンブレットＳＡ）の処理面上にポリチオフェン系の導電性高分子分散液（東京インキ社製、商品名：導電ニスＫ−４３４）をバーコーター＃５で塗布し、続けてドライヤーで揮発成分を留去して導電性高分子コートＰＥＴフィルムを得た。次いで、導電性高分子層上に抗菌性ハードコーティング剤Ａをバーコーター＃５で塗布し、ドライヤーで揮発成分を留去後、８０Ｗ／ｃｍのエネルギーの高圧水銀灯を使用し照射距離１０ｃｍ，ライン速度１０ｍ／ｍｉｎで紫外線を照射して本発明の抗菌性帯電防止ハードコートフィルム１を得た。
【００３４】
実施例２
バーコーター＃５をバーコーター＃８に替える以外は実施例１と同様にして本発明の抗菌性帯電防止ハードコートフィルム２を得た。
【００３５】
実施例３
厚さ１００μｍのＰＥＴフィルムを厚さ３００μｍのポリカーボネート（以下、ＰＣ）フィルム（住友ベークライト社製、商品名：ポリカエースＥＣＧ１００）に替える以外は実施例１と同様にして本発明の抗菌性帯電防止ハードコートフィルム３を得た。
【００３６】
実施例４
厚さ１００μｍのＰＥＴフィルムを厚さ３００μｍのＰＣフィルムに替える以外は実施例２と同様にして本発明の抗菌性帯電防止ハードコートフィルム４を得た。
【００３７】
実施例５
抗菌性ハードコーティング剤Ａを抗菌性ハードコーティング剤Ｂに替える以外は実施例１と同様にして本発明の抗菌性帯電防止ハードコートフィルム５を得た。
【００３８】
実施例６
抗菌性ハードコーティング剤Ａを抗菌性ハードコーティング剤Ｂに替える以外は実施例２と同様にして本発明の抗菌性帯電防止ハードコートフィルム６を得た。
【００３９】
実施例７
抗菌性ハードコーティング剤Ａを抗菌性ハードコーティング剤Ｂに替える以外は実施例３と同様にして本発明の抗菌性帯電防止ハードコートフィルム７を得た。
【００４０】
実施例８
抗菌性ハードコーティング剤Ａを抗菌性ハードコーティング剤Ｂに替える以外は実施例４と同様にして本発明の抗菌性帯電防止ハードコートフィルム８を得た。
【００４１】
比較例１
導電性高分子分散液を使用しない以外は実施例１と同様にして抗菌性ハードコートフィルム９を得た。
【００４２】
比較例２
導電性高分子分散液を使用しない以外は実施例３と同様にして抗菌性ハードコートフィルム１０を得た。
【００４３】
比較例３
抗菌性ハードコーティング剤Ａを汎用ハードコーティング剤（東京インキ社製、商品名：ＵＶトップＨＣ１００）に替える以外は実施例１と同様にして帯電防止ハードコートフィルム１１を得た。
【００４４】
＜評価＞
実施例１〜８、および比較例１〜３で得られたフィルムにつき、物性を測定し、結果を表１、表２に示す。評価項目および評価基準は以下の通りとした。
なお、エネルギー線硬化ハードコート層の膜厚は、バーコーター各々のウエット塗布量のカタログ値、ハードコーティング剤の固形分より計算により算出した。
【００４５】
（１）鉛筆硬度
ＪＩＳ  Ｋ  ５６００−５−４  により、各種硬度の鉛筆を４５度の角度で樹脂層表面に当て、傷が目視確認されなかった、最も硬い鉛筆の硬度を鉛筆硬度とした。
【００４６】
（２）密着
ハードコート層にＸ状の切れ込みを形成し、その上にセロハンテープ（２８ｍｍ、ニチバン社製）を貼り付け、１８０度の角度で急速に剥離させる。剥離面積に基づき、以下に示す４ランクの基準で判定した。
○：全く剥離せず
○△：剥離面積が１／４以下である
△：剥離面積が１／４より大きく、３／４以下である
×：剥離面積が３／４より大きい
【００４７】
（３）摩擦帯電圧
ＪＩＳ  Ｌ  １０９４により、摩擦帯電圧測定器（大栄科学精器製作所製、ＲＳＴ−２００）を使用して、評価試料を３５ｍｍ×４５ｍｍに切り取り、ハードコート層等の表面をカナキン３号と摩擦させ６０秒後の電位差を測定した。
【００４８】
（４）静電防止効果（アッシュテスト）
評価試料について、そのハードコート層の表面をナイロン製布を使用し３０回擦った後に、たばこの灰の上から１ｃｍ上にかざして、たばこの灰がハードコート層の表面に付着する状況から、目視により静電防止効果を判定した。
○：灰は全く付着せず、静電防止効果が非常に良好
△：灰は少ししか付着しておらず、静電防止効果が良好
×：灰は多量に付着しており、静電防止効果が認められない
【００４９】
（５）耐摩擦傷性
評価試料を３０ｍｍ幅に切り分け、ハードコート層の表面を＃００００のスチールウールを摩擦子に用い、荷重５００ｇ、回数１００往復にて学振式耐摩試験機を用いて摩擦を行い測定サンプルを作製した。このサンプルの摩擦処理前後のヘイズ値（ＪＩＳ  Ｋ  ７１３６）を、ヘイズ測定器（東洋精機製作所製：ヘイズガード  ２）により測定した。摩擦処理後のサンプルを目視観察し、以下に示す基準で判定した。
○：目視により摩擦傷を確認することができない
○△：目視により摩擦傷を確認し難い（実用上、問題ない）
△：目視により摩擦傷を確認することができる
×：目視により摩擦傷を容易に確認できる
【００５０】
（６）抗菌性試験
JIS  Z  2801に基づき、大腸菌及び黄色ブドウ球菌に対する抗菌性を評価し、抗菌活性値が2以上のものを○、２より小さいものを×と判定した。なお、ブランクにはＰＥＴフィルムをそのまま用いた。
【００５１】
【表１】
2010234523.tif 000002
【００５２】
【表２】
2010234523.tif 000003
【産業上の利用可能性】
【００５３】
本発明によれば、帯電防止性、耐擦傷性及び抗菌性を有するシート、フィルム、成型品等の抗菌性帯電防止ハードコート積層体として利用することができる。